(57)【要約】【課題】模様状の微細な凹凸を施したエンボス加飾紙で、特に落ち着きのある高級感と光の細かな動きを表現する「シズル感」のあるエンボス加飾紙及びその製造方法並びにそれを用いた紙製容器の提供にある。【解決手段】紙基材１０の表面に印刷層１３と光沢コート層１４が施されているエンボス加飾光沢原紙２の所定の印刷部分に、微細な凸凹状パターン２７が刻設されている空押し版２０の加圧でエンボス加工され、該エンボス加工されるエンボス加飾光沢原紙２の所定の印刷層１３の部分は、明度が低く、かつ表面光沢度が高く、前記微細な凸凹状パターンの凸部のピッチＥＰが０．０５〜０．８ｍｍ、その高さＥＨが１５〜２００μｍの範囲のエンボス加飾紙とその製造方法である。【選択図】図１
2007062138.tif 000002
【特許請求の範囲】
【請求項１】
紙基材の表面に少なくとも印刷層と光沢コート層が順に施されているエンボス加飾光沢原紙の所定の印刷部分に、エンボス加工による微細な凹凸状パターンが施されていることを特徴とするエンボス加飾紙。
【請求項２】
前記エンボス加工されるエンボス加飾光沢原紙の所定の印刷部分は、明度が低く、かつ表面光沢度が高いことを特徴とする請求項１記載のエンボス加飾紙。
【請求項３】
前記微細な凹凸状パターンの凸部は、ピッチが０．０５〜０．８ｍｍ、高さが１５〜２００μｍの範囲であることを特徴とする請求項１または２記載のエンボス加飾紙。
【請求項４】
紙基材の表面に少なくとも印刷層と光沢コート層が順に施されているエンボス加飾光沢原紙の所定の印刷部分に、上下に往復運動する空押し版の面でエンボス加工して微細な凹凸状パターンを施すことを特徴とするエンボス加飾紙の製造方法。
【請求項５】
前記エンボス加工するエンボス加飾光沢原紙の所定の印刷部分は、明度が低く、かつ表面光沢度が高いことを特徴とする請求項４記載のエンボス加飾紙の製造方法。
【請求項６】
前記微細な凹凸状パターンの凸部は、ピッチを０．０５〜０．８ｍｍ、高さを１５〜２００μｍの範囲とすることを特徴とする請求項４または５記載のエンボス加飾紙の製造方法。
【請求項７】
上記請求項１乃至３のいずれかに記載のエンボス加飾紙および上記請求項４乃至６のいずれかに記載のエンボス加飾紙の製造方法を用いたエンボス加飾紙製容器。
【発明の詳細な説明】
【技術分野】
【０００１】
本発明は、板紙等紙基材の表面にエンボス加工で微細な凹凸を施して加飾し、その商品価値を高めるエンボス加飾紙およびその製造方法、それを用いたエンボス加飾紙製容器に関するものであり、特に、高級清酒や高級菓子類等の紙箱用として、特殊な高級感と光の微細な動き（シズル感）を表現するエンボス加飾紙及びその製造方法並びにそれを用いた紙製容器に関する。
【背景技術】
【０００２】
従来、例えば高級清酒やウイスキーあるいは菓子類などの紙箱として、その側壁面にエンボス加工で模様状の微細な凹凸を施し、その紙箱の商品価値を高めたエンボス加飾紙が知られ、各分野の紙箱として利用されている。
【０００３】
さらに、それら紙箱を美麗化するため、例えば、図４の側断面図に示すように、紙基材（１１０）の表面にアルミニウム箔などでなる金属光沢層（１８０）を施し、それに印刷層（１３０）とエンボス加工で模様状の微細な凹凸パターン（１７０）とが見当が合った状態でエンボス加工が施されたエンボス加工紙（３０）がある（例えば、特許文献１参照。）。
【０００４】
以下に、上記先行技術文献を示す。
【特許文献１】特開平６−３４４６４９号公報
【発明の開示】
【発明が解決しようとする課題】
【０００５】
しかしながら、上記の従来技術、すなわち紙基材の表面にアルミニウム箔などで金属光沢層が施された金属光沢原紙を用い、その金属光沢層面にエンボス加工により模様状（万線状等）の微細な凹凸パターンを施したものは、その金属光沢の部分においてはエンボス加工によるきらきらした表現の高級感には向いているが、これとは異なるきらきらせず落ち着いた重厚感のある高級感に乏しいものであった。
【０００６】
さらにエンボス加工による文字やパターンを表現する凹凸のピッチが、０．８ｍｍ以上の粗いものであり、光の微細な動きを表現する所謂「シズル感」に欠けるという問題点があった。
【０００７】
本発明は、かかる従来技術の問題点を解決するものであり、その課題とするところは、紙基材上の印刷面にエンボス加工で文字やパターンでなる模様状の微細な凹凸を施したエンボス加飾紙において、特に落ち着きのある高級感とシズル感のあるエンボス加飾紙及びその製造方法並びにそれを用いた紙製容器を提供することにある。
【課題を解決するための手段】
【０００８】
本発明に於いて上記課題を達成するために、まず請求項１の発明では、紙基材の表面に少なくとも印刷層と光沢コート層が順に施されているエンボス加飾光沢原紙の所定の印刷部分に、エンボス加工による微細な凹凸状パターンが施されていることを特徴とするエンボス加飾紙としたものである。
【０００９】
また、請求項２の発明では、前記エンボス加工されるエンボス加飾光沢原紙の所定の印刷部分は、明度が低く、かつ表面光沢度が高いことを特徴とする請求項１記載のエンボス
加飾紙としたものである。
【００１０】
また、請求項３の発明では、前記微細な凹凸状パターンの凸部は、ピッチが０．０５〜０．８ｍｍ、高さが１５〜２００μｍの範囲であることを特徴とする請求項１または２記載のエンボス加飾紙としたものである。
【００１１】
また、請求項４の発明では、紙基材の表面に少なくとも印刷層と光沢コート層が順に施されているエンボス加飾光沢原紙の所定の印刷部分に、上下に往復運動する空押し版の面でエンボス加工して微細な凹凸状パターンを施すことを特徴とするエンボス加飾紙の製造方法としたものである。
【００１２】
また、請求項５の発明では、前記エンボス加工するエンボス加飾光沢原紙の所定の印刷部分は、明度が低く、かつ表面光沢度が高いことを特徴とする請求項４記載のエンボス加飾紙の製造方法としたものである。
【００１３】
また、請求項６の発明では、前記微細な凹凸状パターンの凸部は、ピッチを０．０５〜０．８ｍｍ、高さを１５〜２００μｍの範囲とすることを特徴とする請求項４または５記載のエンボス加飾紙の製造方法としたものである。
【００１４】
さらにまた、請求項７の発明では、上記請求項１乃至３のいずれかに記載のエンボス加飾紙および上記請求項４乃至６のいずれかに記載のエンボス加飾紙の製造方法を用いたエンボス加飾紙製容器としたものである。
【発明の効果】
【００１５】
本発明は以上の構成であるから、下記に示す如き効果がある。
【００１６】
即ち、上記請求項１に係る発明によれば、紙基材の表面に少なくとも印刷層と光沢コート層が順に施されているエンボス加飾光沢原紙の所定の印刷部分に、エンボス加工による微細な凹凸状パターンが施されていることによって、高級感と光の微細な動きを表現する（シズル感のある）エンボス加飾紙とすることができる。
【００１７】
また、上記請求項２に係る発明によれば、エンボス加工されるエンボス加飾光沢原紙の所定の印刷部分は、明度が低く、かつ表面光沢度が高いことによって、より落ち着いた高級感のあるエンボス加飾紙とすることができる。
【００１８】
上記明度の目安としては２５以下（ＪＩＳ  Ｚ８７２９  Ｌ＊ａ＊ｂ  表色系）で、かつ入射角６０°における表面光沢度の目安としては４５以上程度であり、光る部分と影になる部分の見掛け上の差が大きいほどより落ち着いた高級感のあるエンボス加飾紙とすることができる。
【００１９】
また、上記請求項３に係る発明によれば、微細な凹凸状パターンの凸部は、ピッチが０．０５〜０．８ｍｍ、高さが１５〜２００μｍの範囲とするもので、このような形状の微細な凹凸状パターンとすることによって、より落ち着いた高級感とよりシズル感のあるエンボス加飾紙とすることができる。
【００２０】
上記微細な凹凸状パターンの凸部のピッチが０．０５ｍｍに満たないと、一般的な腐食によるエンボス版の加工が困難で、逆にピッチが０．８ｍｍを越えると、光の細かな動き（シズル感という）を表現する効果が得られないので好ましくない。
【００２１】
また、上記微細な凹凸状パターンの凸部の高さが１５μｍに満たないと加飾効果、すな
わち高級感とシズル感を表現する効果が得られず、上記のように凸部のピッチが０．０５〜０．８ｍｍでは凸部の高さが２００μｍを越えることは困難である。
【００２２】
また、上記請求項４に係る発明によれば、紙基材の表面に少なくとも印刷層と光沢コート層が順に施されているエンボス加飾光沢原紙の所定の印刷部分に、上下に往復運動する平板タイプの空押し版の面でエンボス加工して微細な凹凸状パターンを施すことによって、高級感と光の微細な動きを表現する（シズル感のある）エンボス加飾紙の製造方法とすることができる。
【００２３】
また、上記請求項５に係る発明によれば、エンボス加工するエンボス加飾光沢原紙の所定の印刷部分を、明度が低く、かつ表面光沢度が高いものとすることによって、より落ち着いた高級感のあるエンボス加飾紙の製造方法とすることができる。
【００２４】
上記明度の目安としては２５以下で、かつ入射角６０°における表面光沢度の目安としては４５以上程度であり、光る部分と影になる部分の見掛け上の差を大きくするほどより落ち着いた高級感のあるエンボス加飾紙の製造方法とすることができる。
【００２５】
また、上記請求項６に係る発明によれば、微細な凹凸状パターンの凸部を、ピッチが０．０５〜０．８ｍｍ、高さが１５〜２００μｍの範囲のものとすることによって、より落ち着いた高級感とよりシズル感のあるエンボス加飾紙の製造方法とすることができる効果がある。
【００２６】
上記微細な凹凸状パターンの凸部のピッチが０．０５ｍｍに満たないと、一般的な腐食によるエンボス版の加工が困難で、逆にピッチが０．８ｍｍを越えると、光の細かな動き（シズル感という）を表現する効果が得られないので好ましくない。
【００２７】
また、上記微細な凹凸状パターンの凸部の高さが１５μｍに満たないと加飾効果、すなわち高級感とシズル感を表現する効果が得られず、上記のように凸部のピッチが０．０５〜０．８ｍｍでは凸部の高さが２００μｍを越えることは困難となる。
【００２８】
さらにまた、上記請求項７に係る発明によれば、上記請求項１乃至３のいずれかに記載のエンボス加飾紙および上記請求項４乃至６のいずれかに記載のエンボス加飾紙の製造方法を用いたエンボス加飾紙製容器とすることによって、従来のアルミニウム箔等を用いた金属光沢層を有する原紙にエンボス加工したエンボス加飾紙を用いた紙容器とは異なり落ち着いた重厚感のある高級感と光の細かな動きを表現する「シズル感」に優れる紙製容器を提供できる効果がある。
【００２９】
従って本発明は、高級清酒や菓子類等の紙箱用として、特殊な高級感と光の微細な動きを表現を可能にするエンボス加飾紙およびその製造方法並びにそれを用いた紙製容器として、優れた実用上の効果を発揮する。
【発明を実施するための最良の形態】
【００３０】
以下本発明を実施するための最良の形態を図面を用いて詳細に説明する。
【００３１】
図１は、本発明のエンボス加飾紙の製造方法の一事例を示すもので、その側断面を拡大した説明図であり、図２は、本発明のエンボス加飾紙の一事例を示すもので、その側断面拡大図である。また図３は、本発明のエンボス加飾紙を用いた紙製容器の一事例を説明する斜視図である。
【００３２】
本発明は、例えば、図１（ｂ）の側断面拡大図に示すように、紙基材（１０）の表面に
印刷層（１３）と光沢コート層（１４）が順に施されているエンボス加飾光沢原紙（２）を用い、その印刷層（１３）のある部分に、図１（ａ）の側断面拡大図に示すように、微細な凸凹状パターン（２７）が施された平板タイプの空押し版（２０）の加圧により、例えば、図２の側断面拡大図に示すように、微細な凹凸状パターン（１７）が施されているエンボス加飾紙（１）と、その製造方法に関するものであり、並びに、例えば、図３の斜視図に示すように、胴部側壁面の印刷層（図示せず）の部分に、エンボス加工によりこの微細な凹凸状パターン（１７）が施された高級感と光の微細な動きを表現する（シズル感のある）紙製容器（３）とすることに関するものである。
【００３３】
上記請求項１に係る発明は、例えば、図１（ｂ）に示すように、コートボール等板紙で紙層（１１）の表面に塗工層（１２）のある紙基材（１０）を用い、その上に絵柄等の印刷層（１３）を形成し、その上全面に高光沢ニス等による光沢コート層（１４）を施してエンボス加飾光沢原紙（２）を得る。
【００３４】
上記で得られるエンボス加飾光沢原紙（２）は、高光沢印刷物として一般の紙製容器としてそのまま使用されることがある。
【００３５】
本発明では、図１（ｂ）に示す上記エンボス加飾光沢原紙（２）の印刷層（１３）の部分に、図２に示すように、エンボス加工により微細な凹凸状パターン（１７）が施されたエンボス加飾紙（１）である。
【００３６】
また、上記請求項２に係る発明では、図１（ｂ）に示すように、エンボス加工されるエンボス加飾光沢原紙（２）の印刷層（１３）の部分は、明度が低く、かつ表面光沢度が高いことを特徴とするもので、例えば、明度の目安としては２５以下（ＪＩＳ  Ｚ８７２９
Ｌ＊ａ＊ｂ  表色系）と暗い方が好ましく、かつ入射角６０°における表面光沢度（ＪＩＳ  Ｋ  ７１０５のプラスチックの光学的特性試験方法に準拠した測定値）の目安としては４５以上、好ましくは６０以上であり、光る部分と影になる部分の見掛け上の差を大きくするほど良く、それにより落ち着いた重厚な高級感のあるエンボス加飾紙（１）とするものである。
【００３７】
また、上記請求項３に係る発明では、図２に示すように、微細な凹凸状パターン（１７）の凸部のピッチ（Ｐ）が０．０５〜０．８ｍｍ、その高さ（Ｈ）が１５〜２００μｍの範囲とするものである。
【００３８】
上記のような形状、すなわち凸部のピッチ（Ｐ）とその高さ（Ｈ）でなる微細な凹凸状パターン（１７）とすることによって、より落ち着いた高級感とより「シズル感」のあるエンボス加飾紙（１）とすることができるものである。
【００３９】
上記のように微細な凹凸状パターン（１７）の凸部のピッチ（Ｐ）が０．０５ｍｍに満たないと、図１（ａ）に示すような凸凹状パターン（２７）を通常の技術による一般的な腐食によっては空押し板（２０）に施すことが困難で、逆にピッチ（Ｐ）が０．８ｍｍを越えると、光の細かな動き（シズル感という）を表現する効果が得られないので好ましくない。
【００４０】
また、図２に示すように、微細な凹凸状パターン（１７）の凸部の高さ（Ｈ）が１５μｍに満たないと細か過ぎて加飾効果、すなわち高級感と「シズル感」を表現する効果が得られず、上記のように凸部のピッチ（Ｐ）が０．０５〜０．８ｍｍの範囲では凸部の高さ（Ｈ）が２００μｍを越えることは殆どない。
【００４１】
上記微細な凹凸状パターン（１７）の形状は、特に限定するものではないが、例えば、
図３の斜視図の一部に示すように、凸部が万線状で構成される凹凸状パターン（１７ａ）としたり、凸部が網点状で構成される凹凸状パターン（１７ｂ）とすることもでき、その他波形万線状、点線状、点線万線状、それらの組合せなどでなる凹凸状パターンとすることもできる。
【００４２】
また、上記請求項４、５、６に係る発明は、図２に示すようなエンボス加飾紙（１）の製造方法であって、例えば、図１（ｂ）に示すように、紙基材（１０）の表面に印刷層（１３）と光沢コート層（１４）が順に施されているエンボス加飾光沢原紙（２）の印刷層（１３）のある部分に、下面に微細な凸凹状パターン（２７）が刻設されていて、上下に往復運動する空押し版（２０）を用い、その下面で加圧して、図２に示すような微細な凹凸状パターン（１７）をエンボス加飾光沢原紙（２）の表面に施すことを特徴とするエンボス加飾紙の製造方法である。
【００４３】
上記加圧の条件として、その温度の幅は、５〜１８０℃で、５℃以下でも加飾効果が得られる場合があるが、温度が高い方が加飾効果、すなわち微細な凹凸状パターン（１７）が再現されやすく、よって５℃以下の温度にするメリットはない。このように温度が高い方が加飾効果が出やすいが、温度が高くなり過ぎると紙基材（１０）が歪んだり、印刷層（１３）のインキがはぎ取られたりする危惧があり、上記温度１８０℃を越すことのメリットはない。
【００４４】
また、圧力の幅は、０．５〜４００ＭＰａで、０．５ＭＰａ以下では、加飾効果が低く、４００ＭＰａを越えると想定している紙基材（１０）の変形が大きくなり過ぎ、さらに空押し板（２０）の微細な凸凹状パターン（２７）が破壊される危惧があり好ましくはない。
【００４５】
さらにまた、上記請求項７に係る発明は、例えば、図３の斜視図に示すように、上記のようなエンボス加飾紙の製造方法で得られたエンボス加飾紙（１）を用いて、エンボス加飾された紙製容器（５）とするもので、この紙製容器（５）の胴部側壁の明度が低く、光沢度が高い印刷層（図示せず）と、その上の光沢コート層のある部分に種々の微細な凹凸状パターン（１７）が施され、従来の金属光沢層を有する原紙を用いたものとは異なり、特殊な重厚感のある高級感と「シズレ感」に優れた美粧性の紙製容器（５）とするものである。
【００４６】
以下に本発明のエンボス加飾紙（１）を構成するエンボス加飾光沢原紙（２）について説明する。
【００４７】
まず、図１（ｂ）に示す上記エンボス加飾紙（１）を構成する紙基材（１０）としては、例えば、坪量２１０ｇ／ｍ2 〜５００ｇ／ｍ2 程度のコートボール、ノーコートボール、アイボリーやカード紙のマニラボール、特殊マニラボールなどの板紙が使用されるが、エンボス加飾光沢原紙（２）としては表面光沢度が高い方が好ましいことから、紙層（１１）の表面に塗工層（１２）が施されたコートボールやカード紙などが好ましく使用される。
【００４８】
また、上記紙基材（１０）上に印刷層（１３）と光沢コート層（１４）を形成するエンボス加飾光沢原紙（２）とする高光沢印刷物としては、その光沢コート層（１４）に紫外線硬化型のコート材を用いる方法と水性のコート材を用いる方法がある。
【００４９】
前者の紫外線硬化型のコート剤を用いる方法としては、例えば、色材としての顔料と、ポリエステル、ポリオール、エポキシ等の各アクリル酸エステルでなる光重合性素材やケトン樹脂等とでなるビヒクルと、光重合開始剤等の添加剤とで構成される紫外線硬化型の
オフセットインキ（以下ＵＶオフセットインキという）を用い、紙基材（１０）上にオフセット印刷方式により印刷層（１３）を形成し、このＵＶオフセットインキからほぼ色材としての顔料を除いた構成の紫外線硬化型コート材（以下ＵＶニスという）を用い、この印刷層（１３）を覆うようにオフセット印刷方式で光沢コート層（１４）を形成した構成のものが、乾燥性などの点から印刷と光沢コート層の形成がインラインで高効率な製造が可能なので一般化されている方法である。
【００５０】
これに対し、上記のＵＶオフセットインキ、ＵＶニスを用いたエンボス加飾光沢原紙（２）は、紙製容器等の使用後、再生紙として再利用するに際し、再生紙の製造工程における脱墨性（古紙のインキがパルパー中の温水と薬品で剥がされ、泡とともに浮上させそのインキを除去すること）に劣ることから、後者の水性コート材を用いる方法は、この脱墨性に優れ、かつ有機溶剤を用いない、いわゆる環境に配慮された水性の光沢コート剤による光沢コート層（１４）を形成する方法で、この光沢コート剤として、例えばアクリル系樹脂のエマルジョンでなる水性コート材があり、この水性コート材をロールコート法あるいはアニロックスロールを介してコート材を転移するフレキソコート法、グラビアコート法などで塗布し、次いでこの上からプレス加工を行って光沢コート層（１４）とする方法である。
【００５１】
また、上記印刷層（１３）としては、前述のようにＵＶオフセットインキを用いて形成する方法の他に、通常の油性枚葉インキ（色材としての顔料と、ビヒクルとしてのロジン変性フェノール樹脂、アルキッド樹脂等樹脂、大豆油等植物油と、添加剤としてのドライヤー等で構成されるインキ）を使用し、オフセット印刷法によって得ることもでき、あるいは水性または油性（有機溶剤使用）のグラビアインキを使用し、グラビア印刷法によって得ることもできる。
【００５２】
以下に、本発明の具体的実施例について説明する。
【実施例１】
【００５３】
図１（ｂ）に示す紙基材（１０）として、
坪量３１０ｇ／ｍ2 のカード紙：ニューＤＶ（北越製紙社製）を用い、
その表面にＵＶオフセットインキ：ＵＰＴＯＰ（東洋インキ製造社製）によりオフセット印刷法で印刷層（１３）を形成し、
この印刷層（１３）上にＵＶニス：ＵＶハイグロスニス（東洋インキ製造社製）を用いて、
オフセット印刷法で光沢コート層（１４）を形成して、試験用のエンボス加飾原紙（２）を得た。
【００５４】
得られたエンボス加飾原紙（２）の入射角６０°における表面光沢度（ＪＩＳ  Ｋ  ７１０５のプラスチックの光学的特性試験方法に準拠した測定値）は、４８で、エンボス加工される印刷層（１３）の明度は、暗いところで５程度であり、比較的明るいところでも２５程度のエンボス加飾原紙（２）であった。
【００５５】
一方、図１（ａ）に示すような、凸部のピッチ（ＥＰ）が０．３０ｍｍで、その高さが０．３０ｍｍの微細な凸凹状パターン（２７）が部分的に腐食により刻設された空押し版（２０）を準備した。
【００５６】
上記で準備された空押し版（２０）を、
箔押し機：ＳＰ１２６−ＢＭＡ型（ボブスト社製）に取付け、
版圧；１０ＭＰａ、
版温度；７０℃で、
上記で得られたエンボス加飾原紙（２）の光沢コート層（１４）面にエンボス加工して微細な凸凹状パターン（２７）が施されたエンボス加飾紙（１）を得た。
【００５７】
以下に、本発明の比較例について説明する。
【実施例２】
【００５８】
図４に示すように紙基材（１１０）として、坪量３１０ｇ／ｍ2 のカード紙：ニューＤＶ（北越製紙社製）を用い、
その表面にポリウレタン系のドライラミネーション用接着剤を介して厚み１２μｍのアルミニウム箔をラミネートして金属光沢層（１８０）とし、
その上にＵＶオフセットインキ：ＵＶトップ（東洋インキ製造社製）によりオフセット印刷法で印刷層（１３０）を形成し、
上記エンボス版を加熱せず常温とした以外は、実施例１と同様にしてエンボス加飾紙を得た。
【００５９】
上記実施例１で得られたエンボス加飾紙は、明度が低く、表面光沢度が高い部分に微細な凸凹状パターンが施されているので、上記実施例２のアルミニウム箔による金属光沢層を有する原紙を用いたものとは異なり、落ち着いた重厚感のある高級感と光の細かい動きを表現する「シズル感」に優るエンボス加飾紙であった。
【図面の簡単な説明】
【００６０】
【図１】本発明のエンボス加飾紙の製造方法の一実施の形態を説明するもので、（ａ）は、空押し版の側断面拡大図であり、（ｂ）は、エンボス加工されるエンボス加飾原紙の側断面拡大図である。
【図２】本発明のエンボス加飾紙の一実施の形態を説明する側断面拡大図である。
【図３】本発明のエンボス加飾紙の一事例を用いて製函した紙製容器の斜視図である。
【図４】従来のエンボス加飾紙の一事例を説明する側断面拡大図である。
【符号の説明】
【００６１】
１‥‥エンボス加飾紙
２‥‥エンボス加飾光沢原紙
５‥‥エンボス加飾紙製容器
１０‥‥紙基材
１１‥‥紙層
１２‥‥塗工層
１３‥‥印刷層
１４‥‥光沢コート層
１７‥‥エンボス加工された凹凸状パターン
１７ａ‥‥凸部が万線状でなる凹凸状パターン
１７ｂ‥‥凸部が網点状でなる凹凸状パターン
２０‥‥空押し版
２７‥‥刻設された凸凹状パターン
３０‥‥従来のエンボス加飾紙
１１０‥‥紙基材
１３０‥‥金属光沢層
１８０‥‥印刷層
ＥＨ‥‥空押し版の凸凹状パターンの凸部の高さ
ＥＰ‥‥エンボス版の凸凹状パターンの凸部のピッチ
Ｈ‥‥エンボス加飾紙の凹凸状パターンの凸部の高さ
Ｐ‥‥エンボス加飾紙の凹凸状パターンの凸部のピッチ
【図１】
2007062138.tif 000003
【図２】
2007062138.tif 000004
【図３】
2007062138.tif 000005
【図４】
2007062138.tif 000006